(57)【要約】【課題】伸縮性、捲縮発現性及び紡糸性に優れた複合繊維、及びその製造方法を提供すること。【解決手段】本発明は、ポリトリメチレンテレフタレート（ＰＴＴ）と、２モル％以下の１，３，５−ジメチルイソフタレートスルホン酸ナトリウムを含有するポリブチレンテレフタレート（Ｃ−ＰＢＴ）とを含むサイドバイサイド型複合ポリエステル繊維を提供する。但し、ＰＴＴとＣ−ＰＢＴとの重量比は３０：７０〜７０：３０の範囲であり、ＰＴＴの固有粘度（ＩＶＰＴＴ）はＣ−ＰＢＴの固有粘度（ＩＶＣ−ＰＢＴ）以上であり、ＰＴＴとＣ−ＰＢＴの固有粘度は以下の関係（１）〜（３）：（１）１．２０ｄＬ／ｇ≧ＩＶＰＴＴ≧０．８４ｄＬ／ｇ；（２）０．８４ｄＬ／ｇ≧ＩＶＣ−ＰＢＴ≧０．５５ｄＬ／ｇ；（３）０．６５ｄＬ／ｇ≧ＩＶＰＴＴ−ＩＶＣ−ＰＢＴ≧０ｄＬ／ｇを満足する。【選択図】図１
2006144165.tif 000002
【特許請求の範囲】
【請求項１】
押し出されてサイドバイサイド型構成に一緒に紡糸された、ポリトリメチレンテレフタレート（ＰＴＴ）と、２モル％以下の１，３，５−ジメチルイソフタレートスルホン酸ナトリウムを含有するポリブチレンテレフタレート（Ｃ−ＰＢＴ）とを含む２種の異なるポリマーを含み、ＰＴＴとＣ−ＰＢＴの重量比が３０：７０〜７０：３０の範囲であり、ＰＴＴの固有粘度（ＩＶＰＴＴ）とＣ−ＰＢＴの固有粘度（ＩＶＣ−ＰＢＴ）が以下の関係（１）〜（３）：
（１）１．２０ｄＬ／ｇ≧ＩＶＰＴＴ≧０．８４ｄＬ／ｇ
（２）０．８４ｄＬ／ｇ≧ＩＶＣ−ＰＢＴ≧０．５５ｄＬ／ｇ
（３）０．６５ｄＬ／ｇ≧ＩＶＰＴＴ−ＩＶＣ−ＰＢＴ≧０ｄＬ／ｇ
を満足する、サイドバイサイド型複合ポリエステル繊維。
【請求項２】
ＰＴＴとＣ−ＰＢＴの重量比が４０：６０〜６０：４０の範囲である、請求項１に記載の複合ポリエステル繊維。
【請求項３】
ＰＴＴとＣ−ＰＢＴの重量比が４５：５５〜５５：４５の範囲である、請求項１に記載の複合ポリエステル繊維。
【請求項４】
０．６５ｄＬ／ｇ≧ＩＶＰＴＴ−ＩＶＣ−ＰＢＴ≧０．１５ｄＬ／ｇである、請求項１に記載の複合ポリエステル繊維。
【請求項５】
０．６５ｄＬ／ｇ≧ＩＶＰＴＴ−ＩＶＣ−ＰＢＴ≧０．２５ｄＬ／ｇである、請求項１に記載の複合ポリエステル繊維。
【請求項６】
前記複合ポリエステル繊維の捲縮率が４０％を超える、請求項１に記載の複合ポリエステル繊維。
【請求項７】
ポリトリメチレンテレフタレート（ＰＴＴ）と、２モル％以下の１，３，５−ジメチルイソフタレートスルホン酸ナトリウムを含有するポリブチレンテレフタレート（Ｃ−ＰＢＴ）とを、紡糸口金から溶融紡糸してサイドバイサイド型複合繊維を形成するステップを含み、ＰＴＴとＣ−ＰＢＴとの重量比が３０：７０〜７０：３０の範囲であり、ＰＴＴの固有粘度（ＩＶＰＴＴ）とＣ−ＰＢＴの固有粘度（ＩＶＣ−ＰＢＴ）が以下の関係（１）〜（３）：
（１）１．２０ｄＬ／ｇ≧ＩＶＰＴＴ≧０．８４ｄＬ／ｇ
（２）０．８４ｄＬ／ｇ≧ＩＶＣ−ＰＢＴ≧０．５５ｄＬ／ｇ
（３）０．６５ｄＬ／ｇ≧ＩＶＰＴＴ−ＩＶＣ−ＰＢＴ≧０ｄＬ／ｇ
を満足する、複合繊維の製造方法。
【請求項８】
ＰＴＴとＣ−ＰＢＴが、前記紡糸口金の別々のオリフィスを通って流れ、前記紡糸口金の前記オリフィスを出た後に集束する、請求項７に記載の方法。
【請求項９】
ＰＴＴとＣ−ＰＢＴの重量比が４０：６０〜６０：４０の範囲である、請求項７に記載の方法。
【請求項１０】
ＰＴＴとＣ−ＰＢＴの重量比が４５：５５〜５５：４５の範囲である、請求項７に記載の方法。
【請求項１１】
０．６５ｄＬ／ｇ≧ＩＶＰＴＴ−ＩＶＣ−ＰＢＴ≧０．１５ｄＬ／ｇである、請求項７に記載の方法。
【請求項１２】
０．６５ｄＬ／ｇ≧ＩＶＰＴＴ−ＩＶＣ−ＰＢＴ≧０．２５ｄＬ／ｇである、請求項７に記載の方法。
【請求項１３】
前記複合ポリエステル繊維の捲縮率が４０％を超える、請求項７に記載の方法。
【請求項１４】
紡糸速度が２５００〜３５００ｍ／分である、請求項７に記載の方法。
【請求項１５】
延伸倍率１．５〜１．７及び延伸温度５０°〜７０℃で前記複合繊維を延伸するステップをさらに含む、請求項７又は請求項１４に記載の方法。
【請求項１６】
延伸倍率１．４〜１．６で前記複合繊維を延伸かつ仮よりするステップをさらに含む、請求項７又は請求項１４に記載の方法。
【請求項１７】
前記溶融紡糸が、紡糸速度３５００〜４５００ｍ／分、延伸温度５０°〜７０℃及び延伸倍率１．４〜１．７で、直接紡糸／延伸法によって行われる、請求項７に記載の方法。
【発明の詳細な説明】
【技術分野】
【０００１】
本発明は、ポリトリメチレンテレフタレートと、２モル％以下の１，３，５−ジメチルイソフタレートスルホン酸ナトリウムを含有するポリブチレンテレフタレートとからなる自己捲縮性複合繊維、及びその製造方法に関する。
【背景技術】
【０００２】
自己捲縮性複合繊維は、ほとんどが固有粘度の異なる２種のポリマーを含むサイドバイサイド型複合繊維のタイプである。この２種のポリマー間の収縮の差が複合繊維の自己捲縮性を引き起こす。自己捲縮性を生じるための必要条件としては、必要な潜在捲縮性を生じる、２種のポリマー間の収縮及び弾性率の差が挙げられる。収縮の差の他に、この２種の構成要素は、相互の接着性が非常に良好でなければならない。しかし、異種のポリマーを使用する必要はない。何故なら、２種のポリマー間の配向、結晶性又は相対粘度の差もまた、収縮の差の原因となりうるからである。しかしながら、一般的には、同一材料の間の収縮の差は小さく、高伸縮性のための高収縮差の必要条件を満足させることはできない。
【０００３】
しかし、紡糸口金から２種の溶融ポリマーを押し出すことによってサイドバイサイド型複合繊維を溶融紡糸する場合、この２種のポリマーの固有粘度の差が大きすぎると、紡糸するに連れてフィラメントは曲がってしまう。曲がりが大きくなると、フィラメントは紡糸口金の下面に付着して破断し、紡糸の運転がうまく行えなくなる。
【０００４】
米国特許第３，６７１，３７９号公報は、サイドバイサイド構成の少なくとも２種のポリマーを含む複合繊維を開示している。前記米国特許は、ポリトリメチレンテレフタレート／ポリエチレンテレフタレート（ＰＴＴ／ＰＥＴ）、ポリテトラメチレンテレフタレート／ポリエチレンテレフタレート（ＰＢＴ／ＰＥＴ）、ポリトリメチレンテレフタレート／ポリトランスシクロヘキサンジメチレンテレフタレート（ＰＴＴ／ＰＣＨＴ）を含む様々な材料を利用して、捲縮性複合繊維を製造することを記載している。
【０００５】
特開平０４−３０８２７１号公報は、固有粘度が異なる２種のポリエチレンテレフタレートからなるサイドバイサイド型複合繊維を開示している。特開平０５−２９５６３４号公報は、高収縮性のポリエチレンテレフタレートからなるサイドバイサイド型複合繊維を開示している。上記特許の複合繊維は、確かにある程度の伸縮性を得ることができる。しかし、こうした複合繊維の伸縮性はこの複合繊維から作られた織物では不十分であり、伸縮性織物の要求性能を満足することができない。上記のサイドバイサイド型複合繊維は、織物によって負わされる拘束荷重下での捲縮発現性が低い。
【０００６】
特開平１１−１８９９２３号公報には、ポリトリメチレンテレフタレートと固有粘度の低いポリエチレンテレフタレートを用いることによって、サイドバイサイド型複合繊維を製造する方法が開示されている。特開２００２−３０５２７号公報には、固有粘度の高いポリトリメチレンテレフタレートとポリブチレンテレフタレートを用いることによって、サイドバイサイド型捲縮複合繊維を製造する方法が開示されている。上記特許の方法は、固有粘度が高すぎるポリマーを使用している。ポリマーの溶融粘度が高すぎると流れ性が悪くなり紡糸の運転が難しくなる。
【０００７】
したがって、本発明は、高捲縮性及び高捲縮率を有し、上記の欠点を克服したサイドバイサイド型複合繊維を提供する。
【発明の開示】
【発明が解決しようとする課題】
【０００８】
本発明の目的は、伸縮性、捲縮発現性及び紡糸性に優れた複合繊維、及びその製造方法を提供することである。
【課題を解決するための手段】
【０００９】
本発明は、ポリトリメチレンテレフタレート（ＰＴＴ）と、２モル％以下の１，３，５−ジメチルイソフタレートスルホン酸ナトリウムを含有するポリブチレンテレフタレート（Ｃ−ＰＢＴ）を含むサイドバイサイド型複合ポリエステル繊維を提供する。但し、ＰＴＴとＣ−ＰＢＴとの重量比は３０：７０〜７０：３０の範囲であり、ＰＴＴの固有粘度（ＩＶＰＴＴ）はＣ−ＰＢＴの固有粘度（ＩＶＣ−ＰＢＴ）以上であり、ＰＴＴとＣ−ＰＢＴの固有粘度は以下の関係（１）〜（３）：
（１）１．２０ｄＬ／ｇ≧ＩＶＰＴＴ≧０．８４ｄＬ／ｇ
（２）０．８４ｄＬ／ｇ≧ＩＶＣ−ＰＢＴ≧０．５５ｄＬ／ｇ
（３）０．６５ｄＬ／ｇ≧ＩＶＰＴＴ−ＩＶＣ−ＰＢＴ≧０ｄＬ／ｇ
を満足する。
【００１０】
こうして得られた複合繊維の捲縮率は４０％を超えるものである。ＰＴＴとＣ−ＰＢＴの固有粘度の差は、好ましくは≧０．１５ｄＬ／ｇであり、より好ましくは≧０．２５ｄＬ／ｇである。
【００１１】
本発明はまた、ポリトリメチレンテレフタレート（ＰＴＴ）と、２モル％以下の１，３，５−ジメチルイソフタレートスルホン酸ナトリウムを含有するポリブチレンテレフタレート（Ｃ−ＰＢＴ）を、紡糸口金からサイドバイサイド型複合繊維に溶融紡糸するステップを含む、サイドバイサイド型複合繊維の製造方法も提供する。但し、ＰＴＴとＣ−ＰＢＴとの重量比は３０：７０〜７０：３０の範囲であり、ＰＴＴの固有粘度（ＩＶＰＴＴ）はＣ−ＰＢＴの固有粘度（ＩＶＣ−ＰＢＴ）以上であり、ＰＴＴとＣ−ＰＢＴの固有粘度は以下の関係（１）〜（３）：
（１）１．２０ｄＬ／ｇ≧ＩＶＰＴＴ≧０．８４ｄＬ／ｇ
（２）０．８４ｄＬ／ｇ≧ＩＶＣ−ＰＢＴ≧０．５５ｄＬ／ｇ
（３）０．６５ｄＬ／ｇ≧ＩＶＰＴＴ−ＩＶＣ−ＰＢＴ≧０ｄＬ／ｇ
を満足する。
【００１２】
ＰＴＴとＣ−ＰＢＴの固有粘度の差は、好ましくは≧０．１５ｄＬ／ｇであり、より好ましくは≧０．２５ｄＬ／ｇである。
【００１３】
ＰＴＴとＣ−ＰＢＴの溶融流は、紡糸口金のオリフィス又はキャピラリーを出た後に集束することが好ましい。これにより、複合フィラメントの曲がりが低減し、安定した紡糸運転が可能になる。
【発明の効果】
【００１４】
本発明のサイドバイサイド型複合繊維は、捲縮率≧４０％、優れた伸縮性、捲縮発現性及び紡糸性を有するなどの利点を有する。この複合繊維は、ＰＴＴ及びＰＢＴ材料の弾性、並びに熱収縮後の繊維構成要素の長さの差によって引き起こされる捲縮の二重の効果によって、特に織物の拘束荷重下で、優れた伸縮性を有する。
【発明を実施するための最良の形態】
【００１５】
本発明の複合繊維は、ポリトリメチレンテレフタレート（ＰＴＴ）と、２モル％以下の１，３，５−ジメチルイソフタレートスルホン酸ナトリウムを含有するポリブチレンテレフタレート（Ｃ−ＰＢＴ）を含む。但し、ＰＴＴは主としてテレフタル酸とプロピレングリコールの反復単位を含み、Ｃ−ＰＢＴは主としてテレフタル酸とブチレングリコールの反復単位を含む。
【００１６】
必要に応じてＰＴＴ又はＣ−ＰＢＴに様々な添加剤を含有させることができる。これらの添加剤としては、艶消剤、熱安定剤、脱泡剤、酸化防止剤、紫外線吸収剤、抗菌剤、難燃剤、導電剤及び顔料などが挙げられる。
【００１７】
Ｃ−ＰＢＴは変性ポリマー、即ち、２モル％以下の１，３，５−ジメチルイソフタレートスルホン酸ナトリウムを含有するポリブチレンテレフタレートである。本発明者は、ＰＢＴの固有粘度が０．５５ｄＬ／ｇ未満であると、ＰＢＴの溶融粘度が低すぎて、エステルペレットの造粒及び紡糸の安定性が不良になることを見出した。本発明者は、２モル％以下の１，３，５−ジメチルイソフタレートスルホン酸ナトリウムをＰＢＴに添加すると、エステルペレットの固有粘度が０．５５ｄＬ／ｇと低く保持され、かつ溶融粘度が上昇するので、エステルペレットの造粒の問題が解決され、紡糸運転の安定性が得られることを見出した。しかし、ＰＢＴに添加する１，３，５−ジメチルイソフタレートスルホン酸ナトリウムの量が２モル％を超えると、紡糸装置で使用される口金パック上にゲルが著しく蓄積する傾向になり、これが、紡糸の運転を悪くし、口金パックの寿命を低下させ、製造コストを上昇させるおそれがある。さらに、製造される複合繊維の強度及び捲縮率がどちらも低下する。本発明では、２モル％以下の１，３，５−ジメチルイソフタレートスルホン酸ナトリウムを含有するＣ−ＰＢＴを使用して、エステルペレットの造粒に関する問題を解決し、安定な溶融紡糸プロセスを維持する。そして、本発明で得られる複合繊維は、所望の強度、高い捲縮発現性及び捲縮率も有する。
【００１８】
本発明によれば、ＰＴＴの固有粘度（ＩＶＰＴＴ）及びＣ−ＰＢＴの固有粘度（ＩＶＣ−ＰＢＴ）は、以下の関係（１）〜（３）：
（１）１．２０ｄＬ／ｇ≧ＩＶＰＴＴ≧０．８４ｄＬ／ｇ
（２）０．８４ｄＬ／ｇ≧ＩＶＣ−ＰＢＴ≧０．５５ｄＬ／ｇ
（３）０．６５ｄＬ／ｇ≧ＩＶＰＴＴ−ＩＶＣ−ＰＢＴ≧０ｄＬ／ｇ
を満足する。
【００１９】
ＰＴＴの固有粘度はＣ−ＰＢＴの固有粘度以上であり、ＰＴＴとＣ−ＰＢＴの固有粘度の差（ΔＩＶ）は、好ましくは≧０ｄＬ／ｇ、より好ましくは≧０．１５ｄＬ／ｇ、特に好ましくは≧０．２５ｄＬ／ｇである。ΔＩＶ≧０．６５ｄＬ／ｇの場合は、紡糸口金を出る溶融フィラメントの曲がりが著しくなり、紡糸運転の安定性が悪くなる。
【００２０】
ΔＩＶが複合繊維の捲縮率（ＣＩ）を上昇させる。ΔＩＶ≧０ｄＬ／ｇの場合は、三次元捲縮と高い捲縮率が得られる。ΔＩＶ≧０．１５ｄＬ／ｇの場合は、優れた三次元捲縮が得られる。ΔＩＶ≧０．２５ｄＬ／ｇの場合は、捲縮率はさらに良くなる。ＰＴＴの固有粘度がＣ−ＰＢＴの固有粘度より低いと、捲縮率が低下し、弾性が悪くなる。
【００２１】
ＰＴＴの固有粘度が０．８４ｄＬ／ｇより低いと、捲縮率が悪くなる。ＰＴＴの固有粘度が１．２ｄＬ／ｇより高いと、捲縮率は安定するが、流動性が低下し、紡糸の運転が難しくなる。
【００２２】
ＰＢＴの固有粘度が０．５５ｄＬ／ｇより低いと、造粒に問題が出てくる。即ち、エステルペレットの製造が困難になる。そして、溶融粘度が低下する傾向になる。これにより紡糸の運転が困難になる。本発明によれば、エステルペレットの造粒に関する問題を解決し、紡糸の運転を安定させるために、２モル％以下の１，３，５−ジメチルイソフタレートスルホン酸ナトリウムをＰＢＴに添加する。Ｃ−ＰＢＴの固有粘度が０．８４ｄＬ／ｇより高いと、複合繊維の捲縮率が悪くなる。
【００２３】
本発明では、ＰＴＴとＣ−ＰＢＴとの重量比が３０：７０〜７０：３０の範囲にあると、優れた三次元捲縮複合繊維を得ることができる。ＰＴＴとＣ−ＰＢＴとの重量比が４０：６０〜６０：４０の範囲にあると、より優れた三次元捲縮複合繊維を得ることができる。ＰＴＴとＣ−ＰＢＴとの重量比が４５：５５〜５５：４５の範囲にあると、最も優れた三次元捲縮複合繊維を得ることができる。
【００２４】
本発明者は、２種の溶融ポリマーが紡糸口金オリフィス（キャピラリー）内で集束すると、押し出されたフィラメントがオリフィスを出た後に著しい曲がりを生じ、紡糸の運転が困難になることを見出した。本発明によれば、２種のポリマーは、別々の紡糸口金オリフィスを通って流れ、オリフィスを出た後に集束する。これにより、押し出されたフィラメントの曲がりが少なく、紡糸の運転が安定化する。紡糸口金は、湿気の放出及び蒸散のために、押し出されたフィラメントが、外面の長さ方向に少なくとも１つの溝を持つことができるように構成することができる。
【００２５】
図１は、本発明で使用される溶融紡糸装置を示す概略図である。ＰＴＴとＣ−ＰＢＴは、溶融紡糸機の紡糸口金（１）のオリフィスを出た後に集束して、複数のサイドバイサイド型溶融フィラメント（２）を形成する。溶融フィラメント（２）は、急冷装置（３）からの冷却ガスによって冷却され、仕上げ剤付与装置（４）を介して仕上げ剤が塗布され、引取りローラー（５、６）の周りを通り、巻取り装置（７）によって紡糸パッケージ（８）に巻き取られる。
【００２６】
本発明で使用される紡糸口金（１）を図５に示す。紡糸口金オリフィスの直径は０．２ｍｍであり、一対のオリフィスの中心間距離は１ｍｍであり、かつ一対のオリフィスの各オリフィスは、垂直方向対して角度θが約１０°〜３０°傾斜している。本発明者は、従来の設計では、２種の溶融ポリマーが紡糸口金を出る前にオリフィス内で集束するために、紡糸口金を出た後で溶融フィラメントが著しく曲がり、紡糸の運転が困難になることを見出した。本発明では、２種の溶融ポリマーは、別々の紡糸口金オリフィスを通って流れ、オリフィスを出た後に集束する。したがって、複合フィラメントの曲がりはわずかであり、紡糸の運転は安定である。紡糸口金は、湿気の放出及び蒸散のために、押し出されたフィラメントが、外面の長さ方向に少なくとも１つの溝を持つことができるように構成することができる。
【００２７】
図２は、本発明で使用される繊維延伸装置を示す概略図である。図１の紡糸パッケージ（８）から巻出される複合繊維（８１）は、一対の駆動ローラー（９）を通って、延伸ローラー（１０）によって延伸され、加熱プレート（１１）によってセットされ、冷却ローラー（１２）によって冷却され、交絡装置（１３）によって交絡され、巻取り装置（１４）によって糸管（１５）に巻き取られる。
【００２８】
本発明によれば、固有粘度の異なるＰＴＴとＣ−ＰＢＴを溶融紡糸装置で溶融し、計量ポンプを使用してそれぞれ定量供給し、紡糸口金を出た後に集束して、サイドバイサイド型複合繊維を形成する。紡糸口金を出た後に２種の繊維構成要素を集束することによって、複合フィラメントの曲がりを減少させることができるだけでなく、紡糸運転の安定性を改善することもできる。紡糸温度は、通常、２４０℃〜２７０℃の範囲である。紡糸されたフィラメントは、冷却され、仕上げ剤がその上に塗布され、２５００〜４５００ｍ／分の速度で巻き取られる。本発明の一実施形態によれば、紡糸されている繊維を、延伸装置を介して熱延伸プロセスにかけて所望の特性を得る。
【００２９】
延伸倍率は適当に選択される。より優れた捲縮性を生じるには、延伸後の残留伸びが１５〜４０％であることが好ましい。残留伸びが低すぎると、複合フィラメントは破断しやすく、プロセス運転上の問題を引き起こす。
【００３０】
本発明の複合繊維は、仮より法又は直接紡糸／延伸法を用いて製造することもできる。
【００３１】
図６は、本発明の複合繊維の断面を示す走査型電子顕微鏡写真であり、複合繊維は２４本のサイドバイサイド型複合フィラメントを含んでいる。
【００３２】
本発明の利点としては以下を挙げることができる。本発明の複合繊維の捲縮率は４０％を超えることができ、これは市販の製品の捲縮率よりはるかに高い。本発明の複合繊維の捲縮率の外観の耐久性は、市販の製品の耐久性より優れている。本発明の複合繊維からなる編物及び織物は、伸縮性と弾性が優れている。
【実施例】
【００３３】
次に、本発明を、以下の非限定的な実施例によって説明する。
【００３４】
捲縮率（ＣＩ）：
複合繊維の各試料は、０．０６ｇ／デニールの荷重（即ち、試料のデニール数×０．０６ｇ）をかけてつり下げ、１００℃の沸騰水のバスに１５分間沈めた。次いで試料を水から取り出して室温まで冷却した。次いで０．０６ｇ／デニールの荷重を取り除き、０．０２ｇ／デニールの荷重と交換した。そして、試料の長さを測定し「Ｌ１」と記録した。０．０２ｇ／デニールの荷重を除去し、４ｇ／デニールの荷重と交換した。そして、試料の長さを測定し「Ｌ２」と記録した。捲縮率（ＣＩ）は以下のようにして算出される。
ＣＩ（％）＝［（Ｌ２−Ｌ１）／Ｌ１］×１００
【００３５】
紡糸運転：
紡糸性は、２４時間以内のフィラメント破断数を数えた後、以下の尺度に基づいて等級付けした。
◎：フィラメント破断０〜２個、非常に優れている
○：フィラメント破断３〜４個、優れている
×：フィラメント破断５個以上、不良
【００３６】
捲縮の外観：
捲縮の外観は、１センチ当たりの繊維の回転数を数えた後、以下の尺度に基づいて等級付けした。
◎：１５回転以上／ｃｍ、非常に優れている
○：１０〜１５回転／ｃｍ、優れている
×：５〜１０回転／ｃｍ、不良
【００３７】
偏向角：
溶融ポリマーが紡糸口金を出る角度（即ち、溶融ポリマーとオリフィス中心線の間の角度）を測定した。
◎：約０°〜５°の間、非常に優れた紡糸
×：４５°を超える、悪い紡糸、フィラメントが紡糸口金表面に付着
【００３８】
実施例１〜６、比較例１〜６
固有粘度が異なるＰＴＴとＣ−ＰＢＴを、図１に示した装置を使用して、重量比５０：５０でサイドバイサイド型構成で共押出した。Ｃ−ＰＢＴは、１モル％の１，３，５−ジメチルイソフタレートスルホン酸ナトリウムを含有していた。紡糸口金は２４対のオリフィスを有し、押出温度は２６０℃である。フィラメントは、順次、冷却され、仕上げ剤を塗布され、３０００ｍ／分の速度でパッケージに巻き取られる。図２の装置を使用することによって、パッケージのフィラメントは引き取られ、延伸倍率１．６及び温度８０℃で熱延伸法にかけられて、１００ｄ／２４ｆの（即ち、１００デニール及び２４本の単一フィラメントを有する）繊維を形成する。この複合繊維の捲縮率、捲縮の外観及び紡糸性を表１に示した。
【表１】
2006144165.tif 000003
【００３９】
比較例７〜９
ＰＴＴとＰＢＴの固有粘度は異なる。ＰＢＴは固有粘度の低い通常のポリマーであり、１，３，５−ジメチルイソフタレートスルホン酸ナトリウム（ＤＭＳ）を含有していない。その他の条件及び調製方法は、実施例１〜６のものと同一である。ＰＢＴの造粒、捲縮の外観及び紡糸性を表２に示した。
【表２】
2006144165.tif 000004
【００４０】
実施例７〜１０、比較例１０〜１２
ＰＴＴとＣ−ＰＢＴの固有粘度は、それぞれ０．９０ｄＬ／ｇ及び０．５５ｄＬ／ｇであり、延伸倍率は１．６〜１．８である。その他の条件及び調製方法は実施例１〜６のものと同一である。Ｃ−ＰＢＴ中の１，３，５−ジメチルイソフタレートスルホン酸ナトリウム（ＤＭＳ）の量、Ｃ−ＰＢＴのエステルペレットの造粒、及び得られた複合繊維の捲縮の外観を表３に示した。
【表３】
2006144165.tif 000005
【００４１】
実施例１１
図３の直接紡糸／延伸装置を使用して、２４対のオリフィスを有する紡糸口金から温度２６０℃で繊維を押し出した。ＰＴＴとＣ−ＰＢＴの固有粘度は、それぞれ０．９０ｄＬ／ｇ及び０．５５ｄＬ／ｇである。Ｃ−ＰＢＴは、１モル％の１，３，５−ジメチルイソフタレートスルホン酸ナトリウムを含有していた。ＰＴＴとＣ−ＰＢＴの重量比は５０：５０である。図３を参照すると、溶融ポリマーは、紡糸口金（１）のオリフィスを出た後に集束してサイドバイサイド型溶融フィラメント（２）を形成する。溶融フィラメント（２）は、急冷装置（３）からの冷却ガスによって冷却され、仕上げ剤付与装置（４）によって仕上げ剤を塗布され、４０〜８０℃に加熱された引取りローラー（２７）と、延伸倍率１．５で温度１００〜１６０℃の延伸／セッティングローラー（２８）とを通り、交絡装置（２９）によって交絡され、速度４５００ｍ／分で巻取り装置（３０）によってチーズパッケージ（３１）に巻き取られて、７５ｄ／２４ｆの（即ち、７５デニール及び２４本の単一フィラメントを有する）複合繊維を形成する。この複合繊維の外観は優れた三次元捲縮を示し、この繊維の捲縮率は４５％である。
【００４２】
実施例１２
図１の紡糸装置を使用して、２４対のオリフィスを有する紡糸口金から紡糸温度２６０℃で複合繊維を押し出す。ＰＴＴとＣ−ＰＢＴの固有粘度は、それぞれ０．９０ｄＬ／ｇ及び０．５５ｄＬ／ｇである。Ｃ−ＰＢＴは、１モル％の１，３，５−ジメチルイソフタレートスルホン酸ナトリウムを含有していた。ＰＴＴとＣ−ＰＢＴの重量比は５０：５０である。紡糸されたフィラメントは、冷却され、その上に仕上げ剤が塗布され、３０００ｍ／分で図１に示したパッケージ（８）に巻き取られる。図４の仮より装置を用いて、パッケージ（８）から巻出された複合繊維（８１）は、第１ローラー（１６）、第１加熱プレート（１７）、第２ローラー（１８）、仮より装置（１９）、第３ローラー（２０）、交絡装置（２１）、第２加熱プレート（２２）、第４ローラー（２３）、仕上げ剤供給系（２４）によって順次加工され、巻取り装置（２５）によって加工糸のパッケージ（２６）に巻き取られる。この実施例では、仮よりプロセスを円心倍率１．６で行って、７５ｄ／２４ｆの（即ち、７５デニール及び２４本の単一フィラメントを有する）捲縮複合繊維が得られる。こうした複合繊維の外観は優れた三次元捲縮を示し、捲縮率は６５％である。
【００４３】
実施例１３、比較例１３
図１の溶融紡糸装置を用いて、２４対のオリフィスを有する紡糸口金から温度２６０℃で溶融ポリマーを押し出すことによって複合繊維を得て、これを３０００ｍ／分で巻き取った。ＰＴＴとＣ−ＰＢＴの固有粘度は、それぞれ０．９０ｄＬ／ｇ及び０．５５ｄＬ／ｇである。Ｃ−ＰＢＴは、１モル％の１，３，５−ジメチルイソフタレートスルホン酸ナトリウムを含有していた。ＰＴＴとＣ−ＰＢＴの重量比は５０：５０である。２つの異なる設計の紡糸口金を使用した。１つの設計では、溶融ポリマーは紡糸口金のオリフィスを出た後に集束し、もう１つの設計では、溶融ポリマーは紡糸口金のオリフィス内で集束する。前記２つの紡糸口金設計の紡糸条件を表４に示した。
【表４】
2006144165.tif 000006
【産業上の利用可能性】
【００４４】
本発明のサイドバイサイド型複合繊維は、捲縮率≧４０％、優れた伸縮性、捲縮発現性及び紡糸性を有するなどの利点を有する。この複合繊維は、ＰＴＴ及びＰＢＴ材料の弾性、並びに熱収縮後の繊維構成要素の長さの差によって引き起こされる捲縮の二重の効果によって、特に織物の拘束荷重下で、優れた伸縮性を有する。
【００４５】
上記の実施形態は、例示のみを目的として記載されたものである。添付の特許請求の範囲の範囲内に入るこれらの実施形態に様々な修正を加えることができることは、当業者には明らかであろう。
【図面の簡単な説明】
【００４６】
【図１】本発明の製品の製造に有用な溶融紡糸装置を示す概略図である。
【図２】本発明の製品の製造に有用な繊維延伸装置を示す概略図である。
【図３】本発明の製品の製造に有用な直接紡糸／延伸装置を示す概略図である。
【図４】本発明の製品の製造に有用な仮より加工装置を示す概略図である。
【図５】本発明で使用される紡糸口金の断面を示す概略図である。
【図６】本発明の複合繊維の断面を示す走査型電子顕微鏡写真である。
【符号の説明】
【００４７】
１  紡糸口金
２  複合フィラメント（繊維）
３  急冷装置
４  仕上げ剤付与装置
５  ローラー
６  ローラー
７  巻取り装置
８  パッケージ
９  駆動ローラー
１０  延伸ローラー
１１  加熱プレート
１２  冷却ローラー
１３  交絡装置
１４  巻取り装置
１５  管
１６  第１ローラー
１７  第１加熱プレート
１８  第２ローラー
１９  仮より装置
２０  第３ローラー
２１  交絡装置
２２  第２加熱プレート
２３  第４ローラー
２４  仕上げ剤供給系
２５  巻取り装置
２６  加工糸のパッケージ
２７  引取りローラー
２８  延伸／セッティングローラー
２９  交絡装置
３０  巻取り装置
３１  パッケージ
８１  複合繊維
【図１】
2006144165.tif 000007
【図２】
2006144165.tif 000008
【図３】
2006144165.tif 000009
【図４】
2006144165.tif 000010
【図５】
2006144165.tif 000011
【図６】
2006144165.tif 000012
【外国語明細書】
2006144165000001.pdf